(57)【要約】本発明は、顆粒状の封止樹脂組成物を包装資材に収容後発生しうる、一部の封止樹脂組成物同士の固結を抑制する技術を提供することを課題とする。当該課題を解決するため、本発明では、顆粒状の封止樹脂組成物の梱包方法であって、前記封止樹脂組成物の嵩密度をＭ（ｇ／ｃｃ）、包装資材内に収容された状態における、前記封止樹脂組成物による堆積物の高さをＬ（ｃｍ）とすると、Ｍ×Ｌ≦１９を満たす封止樹脂組成物の梱包方法を提供する。
2013128889.tif 000002
【特許請求の範囲】
【請求項１】
顆粒状の封止樹脂組成物の梱包方法であって、
前記封止樹脂組成物の嵩密度をＭ（ｇ／ｃｃ）、
包装資材内に収容された状態における、前記封止樹脂組成物による堆積物の高さをＬ（ｃｍ）とすると、
Ｍ×Ｌ≦１９を満たす封止樹脂組成物の梱包方法。
【請求項２】
請求項１に記載の封止樹脂組成物の梱包方法において、
前記包装資材は、前記封止樹脂組成物が直接収容される内側包装資材と、前記内側包装資材が収容される１つまたは複数の部屋を内部に有する外側包装資材とを含み、
前記外側包装資材内に収容された状態における１つの前記内側包装資材の高さをＨ（ｃｍ）とすると、
Ｍ×Ｈ≦１９を満たす封止樹脂組成物の梱包方法。
【請求項３】
請求項２に記載の封止樹脂組成物の梱包方法において、
前記Ｍは０．７０（ｇ／ｃｃ）以上０．９５（ｇ／ｃｃ）以下であり、前記Ｈは２０ｃｍ以下である封止樹脂組成物の梱包方法。
【請求項４】
請求項２に記載の封止樹脂組成物の梱包方法において、
前記Ｍは１．０（ｇ／ｃｃ）以上１．３（ｇ／ｃｃ）以下であり、前記Ｈは１４．６ｃｍ以下である封止樹脂組成物の梱包方法。
【請求項５】
請求項１に記載の封止樹脂組成物の梱包方法において、
前記包装資材は、前記封止樹脂組成物が直接収容される１つまたは複数の部屋を内部に有する外側包装資材を含み、
前記外側包装資材の底面を地面に載置した状態における前記部屋の高さをＮ（ｃｍ）とすると、
Ｍ×Ｎ≦１９を満たす封止樹脂組成物の梱包方法。
【請求項６】
請求項５に記載の封止樹脂組成物の梱包方法において、
前記Ｍは０．７０（ｇ／ｃｃ）以上０．９５（ｇ／ｃｃ）以下であり、前記Ｎは２０ｃｍ以下である封止樹脂組成物の梱包方法。
【請求項７】
請求項５に記載の封止樹脂組成物の梱包方法において、
前記Ｍは１．０（ｇ／ｃｃ）以上１．３（ｇ／ｃｃ）以下であり、前記Ｎは１４．６ｃｍ以下である封止樹脂組成物の梱包方法。
【請求項８】
請求項６に記載の封止樹脂組成物の梱包方法において、
前記外側包装資材は複数の外面を有し、いずれの外面を底面として地面に載置しても、前記Ｎは２０ｃｍ以下である封止樹脂組成物の梱包方法。
【請求項９】
請求項７に記載の封止樹脂組成物の梱包方法において、
前記外側包装資材は複数の外面を有し、いずれの外面を底面として地面に載置しても、前記Ｎは１４．６ｃｍ以下である封止樹脂組成物の梱包方法。
【請求項１０】
請求項２から９のいずれか１項に記載の封止樹脂組成物の梱包方法において、
前記外側包装資材の内部は、多段構成となった複数の前記部屋に区分けされている封止樹脂組成物の梱包方法。
【請求項１１】
請求項１０に記載の封止樹脂組成物の梱包方法において、
前記外側包装資材の内部は、ある前記部屋に収容された前記封止樹脂組成物の重さが、他の前記部屋に収容された前記封止樹脂組成物にかからないように区分けされている封止樹脂組成物の梱包方法。
【請求項１２】
請求項１から１１のいずれか１項に記載の封止樹脂組成物の梱包方法において、
前記封止樹脂組成物は、無機フィラーを含む封止樹脂組成物の梱包方法。
【請求項１３】
請求項１２に記載の封止樹脂組成物の梱包方法において、
前記無機フィラーはシリカである封止樹脂組成物の梱包方法。
【請求項１４】
請求項１から１３のいずれか１項に記載の封止樹脂組成物の梱包方法において、
前記封止樹脂組成物は、エポキシ樹脂を含む封止樹脂組成物の梱包方法。
【請求項１５】
請求項１から１４のいずれか１項に記載の封止樹脂組成物の梱包方法において、
前記封止樹脂組成物は、フェノール樹脂を含む封止樹脂組成物の梱包方法。
【請求項１６】
請求項１から１１のいずれか１項に記載の封止樹脂組成物の梱包方法において、
前記封止樹脂組成物は、圧縮成形により素子を封止するために用いられる顆粒状の封止用エポキシ樹脂組成物であって、
（ａ）エポキシ樹脂と、（ｂ）硬化剤と、（ｃ）無機フィラーとを必須成分として含み、
温度変調示差走査熱量計を用いて測定した前記封止用エポキシ樹脂組成物の粉粒体ガラス転移温度が１２℃以上３５℃以下である封止樹脂組成物の梱包方法。
【請求項１７】
請求項１６に記載の封止樹脂組成物の梱包方法において、
前記顆粒状の封止用エポキシ樹脂組成物における粒子径が２ｍｍ以上の粒子の含有量が、前記封止用エポキシ樹脂組成物の総量に対して３質量％以下である封止樹脂組成物の梱包方法。
【請求項１８】
請求項１６又は１７に記載の封止樹脂組成物の梱包方法において、
前記顆粒状の封止用エポキシ樹脂組成物における粒子径が１０６μｍ未満の粒子の含有量が、前記封止用エポキシ樹脂組成物の総量に対して５質量％以下である封止樹脂組成物の梱包方法。
【請求項１９】
請求項１６から１８のいずれか１項に記載の封止樹脂組成物の梱包方法において、
前記（ａ）エポキシ樹脂、前記（ｂ）硬化剤、および前記（ｃ）無機フィラーの含有量が、前記封止用エポキシ樹脂組成物の総量に対して、（ａ）２質量％以上２２質量％以下、（ｂ）２質量％以上１６質量％以下、（ｃ）６１質量％以上、９５質量％以下である封止樹脂組成物の梱包方法。
【請求項２０】
請求項１６から１９のいずれか１項に記載の封止樹脂組成物の梱包方法において、
前記（ｂ）硬化剤がフェノール樹脂である封止樹脂組成物の梱包方法。
【請求項２１】
請求項１６から２０のいずれか１項に記載の封止樹脂組成物の梱包方法において、
（ｄ）硬化促進剤をさらに含み、前記（ｄ）硬化促進剤がテトラ置換ホスホニウム化合物、ホスホベタイン化合物、ホスフィン化合物とキノン化合物との付加物、及び、ホスホニウム化合物とシラン化合物との付加物からなる群から選択されるリン原子含有化合物である封止樹脂組成物の梱包方法。
【請求項２２】
請求項１６から２１のいずれか１項に記載の封止樹脂組成物の梱包方法において、
（ｅ）カップリング剤をさらに含み、前記カップリング剤が２級アミノ基を有するシランカップリング剤である封止樹脂組成物の梱包方法。
【請求項２３】
請求項１６から２２のいずれか１項に記載の封止樹脂組成物の梱包方法において、
前記素子が半導体素子である封止樹脂組成物の梱包方法。
【請求項２４】
包装資材と、
前記包装資材内に収容されており、嵩密度がＭ（ｇ／ｃｃ）である顆粒状の封止樹脂組成物と、を含み、
前記包装資材内に収容された状態における、前記封止樹脂組成物による堆積物の高さをＬ（ｃｍ）とすると、Ｍ×Ｌ≦１９を満たす梱包物。
【請求項２５】
顆粒状の封止樹脂組成物を包装資材内に収容した状態で運搬する運搬方法であって、
前記封止樹脂組成物の嵩密度をＭ（ｇ／ｃｃ）、
前記包装資材内に収容された状態における、前記封止樹脂組成物による堆積物の高さをＬ（ｃｍ）とすると、
Ｍ×Ｌ≦１９を満たす封止樹脂組成物の運搬方法。
【発明の詳細な説明】
【技術分野】
【０００１】
本発明は、封止樹脂組成物の梱包方法、梱包物及び運搬方法に関する。
【背景技術】
【０００２】
特許文献１には、半導体素子を封止するために使用される半導体封止用エポキシ樹脂成形材料の梱包方法に関する発明が開示されている。当該発明では、梱包状態での半導体封止用エポキシ樹脂成形材料への吸湿を防止するため、乾燥材と半導体封止用エポキシ樹脂成形材料を同一袋内に入れて封緘する。
【先行技術文献】
【特許文献】
【０００３】
【特許文献１】特開２００４−９０９７１号公報
【発明の概要】
【発明が解決しようとする課題】
【０００４】
本発明者は、半導体素子、トランジスタ、サイリスタ、ダイオード、固体撮像素子、コンデンサ、抵抗、ＬＥＤなどの電子部品を封止するために使用される顆粒状の封止樹脂組成物において、以下のような課題を見出した。【０００５】
従来、例えば、袋などの内側包装資材に封止樹脂組成物を収容した後、１つまたは複数の当該内側包装資材を、金属缶や段ボールなどからなる１つの外側包装資材に収容し、当該状態で保管及び運送していた。そして、使用時にこれらの包装資材を開封し、封止樹脂組成物を取り出していた。【０００６】
ここで、顆粒状の封止樹脂組成物の場合、包装資材に収容後、使用するために包装資材から取出すまでの間に、一部の封止樹脂組成物同士が固結し、塊状となる場合や潜在的に塊状となりやすい状態（すなわち後述の移送プロセスで塊状となってしまう状態）となっている場合があった。このような塊状物は、例えば半導体素子を圧縮成形する際、包装資材から取出した顆粒状封止樹脂組成物を、成形機の所定の場所に供給し、フィーダー等に移送し、フィーダーから樹脂材料供給容器に移送し、計量するプロセスで不具合が発生し、円滑な自動成形の妨げになる恐れがあった。また、圧縮成形時、金型上に配置した顆粒状組成物に塊状物が存在するとその部分だけが熱の伝わりが遅く、封止樹脂組成物が完全に溶融しきらないまま型締めを行うことになり、ワイヤーが変形したり、未充填が発生する恐れがあった。【０００７】
そこで、本発明は、顆粒状の封止樹脂組成物を包装資材に収容後発生しうる、一部の封止樹脂組成物同士の固結を抑制することを課題とする。
【課題を解決するための手段】
【０００８】
本発明によれば、顆粒状の封止樹脂組成物の梱包方法であって、前記封止樹脂組成物の嵩密度をＭ（ｇ／ｃｃ）、包装資材内に収容された状態における、前記封止樹脂組成物による堆積物の高さをＬ（ｃｍ）とすると、Ｍ×Ｌ≦１９を満たす封止樹脂組成物の梱包方法が提供される。【０００９】
また、本発明によれば、
包装資材と、
前記包装資材内に収容されており、嵩密度がＭ（ｇ／ｃｃ）である顆粒状の封止樹脂組成物と、を含み、
前記包装資材内に収容された状態における、前記封止樹脂組成物による堆積物の高さをＬ（ｃｍ）とすると、Ｍ×Ｌ≦１９を満たす梱包物が提供される。【００１０】
また、本発明によれば、
顆粒状の封止樹脂組成物を包装資材内に収容した状態で運搬する運搬方法であって、
前記封止樹脂組成物の嵩密度をＭ（ｇ／ｃｃ）、
前記包装資材内に収容された状態における、前記封止樹脂組成物による堆積物の高さをＬ（ｃｍ）とすると、
Ｍ×Ｌ≦１９を満たす封止樹脂組成物の運搬方法が提供される。【００１１】
なお、本発明において、「顆粒状」とは、粉粒状を意味するものであり、本発明の効果を奏する限りにおいて細粒を含んでいても差し支えないものである。
【発明の効果】
【００１２】
本発明によれば、封止樹脂組成物を包装資材に収容後発生しうる、一部の封止樹脂組成物同士の固結を抑制できる。
【図面の簡単な説明】
【００１３】
上述した目的、および、その他の目的、特徴および利点は、以下に述べる好適な実施の形態、および、それに付随する以下の図面によって、さらに明らかになる。
【図１】本実施形態の梱包方法で封止樹脂組成物を梱包した状態の一例を模式的に示す断面図である。
【図２】本実施形態の外側包装資材の一例を模式的に示す斜視図である。
【図３】本実施形態の外側包装資材の一例を模式的に示す斜視図である。
【図４】本実施形態の外側包装資材の一例を模式的に示す斜視図である。
【図５】本実施形態の封止用エポキシ樹脂組成物を用いて圧縮成形により半導体素子を封止して半導体装置を得る方法における、搬送から秤量までの一例の概略図である。
【図６】本実施形態の封止用エポキシ樹脂組成物を用いて圧縮成形により半導体素子を封止して半導体装置を得る方法における、金型の下型キャビティへの供給方法の一例の概略図である。
【図７】本実施形態に係る封止用エポキシ樹脂組成物を用いて、リードフレームに搭載した半導体素子を封止して得られる半導体装置の一例について、断面構造を示した図である。
【図８】本実施形態に係る封止用エポキシ樹脂組成物を用いて、回路基板に搭載した半導体素子を封止して得られる半導体装置の一例について、断面構造を示した図である。
【発明を実施するための形態】
【００１４】
以下、本発明の実施形態を図面に基づいて説明する。なお、すべての図面において、同様な構成要素には同様の符号を付し、適宜説明を省略する。
【００１５】
本実施形態は、封止樹脂組成物の梱包方法に特徴を有する。そして、当該特徴により、封止樹脂組成物を包装資材に収容後、使用するために包装資材から取出すまでの間（以下、「保管時」という）に、一部の封止樹脂組成物同士が固結する不都合を抑制する。
【００１６】
＜＜第１の実施形態＞＞
＜本実施形態の概念＞
まず、本実施形態の概念について説明する。
【００１７】
本発明者は、封止樹脂組成物同士が所定以上の力で押しつけられ合った状態で保管された場合、封止樹脂組成物同士が固結し得ると考えた。
【００１８】
そして、包装資材内の下方側に収容された封止樹脂組成物には、上方側に収容された封止樹脂組成物の重さに起因した力が加わることに着目した。例えば、１つの内側包装資材（袋）内に、高さ方向に積み重なるように多量の封止樹脂組成物を収容した場合、当該包装資材内の下方側に位置する封止樹脂組成物には、当該包装資材内の上方側に位置する封止樹脂組成物の重さに起因した力が加わる。また、１つの外側包装資材（段ボールなど）内に複数の内側包装資材を積み重ねて収容した場合、下方側に位置する内側包装資材内に収容された封止樹脂組成物には、上方側に位置する内側包装資材内に収容された封止樹脂組成物の重さに起因した力が加わる。
【００１９】
本発明者は、このような包装資材内の上方側に収容された封止樹脂組成物の重さに起因して下方側に収容された封止樹脂組成物に加わる力（以下、「自重力」という）が、上記所定以上の力を超える場合があるため、保管時に、一部の封止樹脂組成物同士が固結する不都合が発生し得ると考えた。そして、保管時に封止樹脂組成物に加わる自重力の最大値、具体的には、下方側に位置する封止樹脂組成物に加わる自重力の最大値を制御することで、保管時に一部の封止樹脂組成物同士が固結する不都合を抑制できることを見出した。
【００２０】
＜本実施形態の概要＞
次に、上記概念に基づいて実現される本実施形態の概要について説明する。
【００２１】
図１に、本実施形態の梱包方法で梱包された状態の封止樹脂組成物の断面模式図の一例を示す。図１に示すように、本実施形態では、封止樹脂組成物３０を内側包装資材２０に収容し、封緘した後、当該内側包装資材２０を外側包装資材１０に収容する。そして、封止樹脂組成物３０の嵩密度をＭ（ｇ／ｃｃ）、包装資材内に収容された状態における封止樹脂組成物３０による堆積物の高さをＬ（ｃｍ）とすると、Ｍ×Ｌ≦１９を満たす。本発明者は、当該条件を満たすように、以下で説明する封止樹脂組成物３０を梱包した場合、保管時に一部の封止樹脂組成物３０同士が固結する不都合を抑制することを見出した。
【００２２】
なお、外側包装資材１０内に収容された状態における内側包装資材２０の高さをＨ（ｃｍ）とした場合、Ｍ×Ｈ≦１９を満たしてもよい。Ｌ≦Ｈの関係を必ず満たすので、Ｍ×Ｈ≦１９を満たす場合、Ｍ×Ｌ≦１９も必ず満たすこととなる。
【００２３】
さらに、外側包装資材１０により形成される内側包装資材２０を収容する空間の高さをＮ（ｃｍ）とした場合、Ｎ×Ｈ≦１９を満たしてもよい。Ｌ≦Ｎの関係を必ず満たすので、Ｍ×Ｎ≦１９を満たす場合、Ｍ×Ｌ≦１９も必ず満たすこととなる。
【００２４】
本実施形態では、当該状態で封止樹脂組成物３０を保管し、運送する。なお、図１に示す例では、１つの外側包装資材１０に１つの内側包装資材２０を収容している。１つの外側包装資材１０に複数の内側包装資材２０を収容することもできるが、当該例は以下で説明する。
【００２５】
＜本実施形態の構成＞
以下、本実施形態の構成について詳細に説明する。
【００２６】
＜封止樹脂組成物３０＞
封止樹脂組成物３０は、半導体素子、トランジスタ、サイリスタ、ダイオード、固体撮像素子、コンデンサ、抵抗、ＬＥＤなどの電子部品を封止するために使用される。封止樹脂組成物３０は、（ａ）エポキシ樹脂、（ｂ）硬化剤、（ｃ）無機フィラー、（ｄ）硬化促進剤、（ｅ）カップリング剤の中の一つ以上を含んでもよい。そして、封止樹脂組成物３０は顆粒状である。嵩密度は製造方法や製造条件などによりその分布の態様が異なるが、例えば０．７０ｇ／ｃｃ以上０．９５ｇ／ｃｃ以下、又は、１．０ｇ／ｃｃ以上１．３ｇ／ｃｃ以下にコントロールすることができる。本実施形態の封止樹脂組成物３０の粒径は、ＪＩＳ標準篩を用いて篩分により測定した粒度分布における、２ｍｍ以上の粒子の割合が３質量％以下であり、粒径１０６μｍ未満の微粉を封止樹脂組成物の５質量％以下の割合で含むことが好ましい。
【００２７】
なお、ここでの嵩密度は以下の方法で測定した値である。
パウダーテスター（ホソカワミクロン株式会社製）を用い、内径５０．４６ｍｍ、深さ５０ｍｍ、容積１００ｃｍ３の測定容器の上部に円筒を取り付けたものに封止樹脂組成物３０の試料をゆるやかに入れた後、１８０回のタッピングを行い、その後、上部円筒を取り除き、測定容器上部に堆積した試料をブレードですりきり、測定容器に充填された試料の重量を測定することにより求めた。
【００２８】
次に、封止樹脂組成物３０が含有できる各成分について詳述し、その後、封止樹脂組成物３０の製造方法の一例を説明する。
【００２９】
［（ａ）エポキシ樹脂］
（ａ）エポキシ樹脂の例は、１分子内にエポキシ基を２個以上有するモノマー、オリゴマー、ポリマー全般であり、その分子量、分子構造を特に限定するものではないが、例えば、ビフェニル型エポキシ樹脂、ビスフェノールＡ型エポキシ樹脂、ビスフェノールＦ型エポキシ樹脂、テトラメチルビスフェノールＦ型エポキシ樹脂などのビスフェノール型エポキシ樹脂、スチルベン型エポキシ樹脂、ハイドロキノン型エポキシ樹脂等の結晶性エポキシ樹脂；クレゾールノボラック型エポキシ樹脂、フェノールノボラック型エポキシ樹脂、ナフトールノボラック型エポキシ樹脂等のノボラック型エポキシ樹脂；フェニレン骨格含有フェノールアラルキル型エポキシ樹脂、ビフェニレン骨格含有フェノールアラルキル型エポキシ樹脂、フェニレン骨格含有ナフトールアラルキル型エポキシ樹脂、アルコキシナフタレン骨格含有フェノールアラルキルエポキシ樹脂等のフェノールアラルキル型エポキシ樹脂；トリフェノールメタン型エポキシ樹脂、アルキル変性トリフェノールメタン型エポキシ樹脂等の３官能型エポキシ樹脂；ジシクロペンタジエン変性フェノール型エポキシ樹脂、テルペン変性フェノール型エポキシ樹脂等の変性フェノール型エポキシ樹脂；トリアジン核含有エポキシ樹脂等の複素環含有エポキシ樹脂等が挙げられ、これらは１種類を単独で用いても２種類以上を組み合わせて用いてもよい。また、分子構造にビフェニル骨格を持ちエポキシ当量が１８０以上であるものを用いることが好ましい。
【００３０】
エポキシ樹脂全体の配合割合の下限値については、特に限定されないが、全樹脂組成物中に、２質量％以上であることが好ましく、４質量％以上であることがより好ましく、５質量％以上であることがさらに好ましい。配合割合の下限値が上記範囲内であると、流動性の低下等を引き起こす恐れが少ない。また、エポキシ樹脂全体の配合割合の上限値についても、特に限定されないが、全樹脂組成物中に、２５質量％以下であることが好ましく、２０質量％以下であることがより好ましく、１３質量％以下であることがより好ましい。配合割合の上限値が上記範囲内であると、耐半田性の低下等を引き起こす恐れが少ない。また、固結を生じにくくするため、用いるエポキシ樹脂の種類に応じて配合割合を適宜調整することが望ましい。
【００３１】
［（ｂ）硬化剤］
（ｂ）硬化剤としては、エポキシ樹脂と反応して硬化させるものであれば特に限定されず、例えば、エチレンジアミン、トリメチレンジアミン、テトラメチレンジアミン、ヘキサメチレンジアミン等の炭素数２〜２０の直鎖脂肪族ジアミン、メタフェニレンジアミン、パラフェニレンジアミン、パラキシレンジアミン、４，４'−ジアミノジフェニルメタン、４，４'−ジアミノジフェニルプロパン、４，４'−ジアミノジフェニルエーテル、４，４'−ジアミノジフェニルスルホン、４，４'−ジアミノジシクロヘキサン、ビス（４−アミノフェニル）フェニルメタン、１，５−ジアミノナフタレン、メタキシレンジアミン、パラキシレンジアミン、１，１−ビス（４−アミノフェニル）シクロヘキサン、ジシアノジアミド等のアミン類；アニリン変性レゾール樹脂やジメチルエーテルレゾール樹脂等のレゾール型フェノール樹脂；フェノールノボラック樹脂、クレゾールノボラック樹脂、ｔｅｒｔ−ブチルフェノールノボラック樹脂、ノニルフェノールノボラック樹脂等のノボラック型フェノール樹脂；フェニレン骨格含有フェノールアラルキル樹脂、ビフェニレン骨格含有フェノールアラルキル樹脂等のフェノールアラルキル樹脂；ナフタレン骨格やアントラセン骨格のような縮合多環構造を有するフェノール樹脂；ポリパラオキシスチレン等のポリオキシスチレン；ヘキサヒドロ無水フタル酸（ＨＨＰＡ）、メチルテトラヒドロ無水フタル酸（ＭＴＨＰＡ）などの脂環族酸無水物、無水トリメリット酸（ＴＭＡ）、無水ピロメリット酸（ＰＭＤＡ）、ベンゾフェノンテトラカルボン酸（ＢＴＤＡ）などの芳香族酸無水物などを含む酸無水物等；ポリサルファイド、チオエステル、チオエーテルなどのポリメルカプタン化合物；イソシアネートプレポリマー、ブロック化イソシアネートなどのイソシアネート化合物；カルボン酸含有ポリエステル樹脂などの有機酸類が例示される。これらは１種類を単独で用いても２種類以上を組み合わせて用いてもよい。また、これらの内、半導体封止材料に用いる硬化剤としては、耐湿性、信頼性等の点から、１分子内に少なくとも２個のフェノール性水酸基を有する化合物が好ましく、フェノールノボラック樹脂、クレゾールノボラック樹脂、ｔｅｒｔ−ブチルフェノールノボラック樹脂、ノニルフェノールノボラック樹脂、トリスフェノールメタンノボラック樹脂等のノボラック型フェノール樹脂；レゾール型フェノール樹脂；ポリパラオキシスチレン等のポリオキシスチレン；フェニレン骨格含有フェノールアラルキル樹脂、ビフェニレン骨格含有フェノールアラルキル樹脂等が例示される。また、分子構造にフェニレン及び／又はビフェニル骨格を持ち水酸基当量が１６０以上であるものを用いることが好ましい。
【００３２】
硬化剤全体の配合割合の下限値については、特に限定されないが、全樹脂組成物中に、１．５質量％以上であることが好ましく３質量％以上であることがより好ましく、５質量％以上であることがより好ましい。配合割合の下限値が上記範囲内であると、充分な流動性を得ることができる。また、硬化剤全体の配合割合の上限値についても、特に限定されないが、全樹脂組成物中に、２０質量％以下であることが好ましく、１５質量％以下であることがより好ましく、８質量％以下であることがさらに好ましい。配合割合の上限値が上記範囲内であると、良好な耐半田性を得ることができる。また、固結を生じにくくするため、用いる硬化剤の種類に応じて配合割合を適宜調整することが望ましい。
【００３３】
また、硬化剤としてフェノール樹脂系硬化剤を用いる場合においては、エポキシ樹脂全体とフェノール樹脂系硬化剤全体との配合比率としては、エポキシ樹脂全体のエポキシ基数（ＥＰ）とフェノール樹脂系硬化剤全体のフェノール性水酸基数（ＯＨ）との当量比（ＥＰ）／（ＯＨ）が０．８以上、１．３以下であることが好ましい。当量比がこの範囲内であると、樹脂組成物の成形時に充分な硬化性を得ることができる。また、当量比がこの範囲内であると、樹脂硬化物における良好な物性を得ることができる。また、エリア表面実装型の半導体装置における反りの低減という点を考慮すると、樹脂組成物の硬化性及び樹脂硬化物のガラス転移温度又は熱時弾性率を高めることができるように、用いる硬化促進剤の種類に応じてエポキシ樹脂全体のエポキシ基数（Ｅｐ）と硬化剤全体のフェノール性水酸基数（Ｐｈ）との当量比（Ｅｐ／Ｐｈ）を調整することが望ましい。また、融け性を向上させるため、用いるエポキシ樹脂、フェノール樹脂系硬化剤の種類に応じて当量比を適宜調整することが望ましい。
【００３４】
またエポキシ樹脂全体とフェノール樹脂系硬化剤全体の封止樹脂組成物における配合割合の下限値は３．５質量％以上が好ましく、７質量％以上がより好ましく、１０質量％以上がさらに好ましい。上限値は４５質量％以下が好ましく、３５質量％以下がより好ましく、２１質量％以下がさらに好ましい。前記範囲内とすることで良好な耐半田性などの電子部品の信頼性や流動性、充填性などの成形性等を良好にすることができ、固結を生じにくくすることができる。
【００３５】
［（ｃ）無機フィラー］
（ｃ）無機フィラーとしては、封止樹脂組成物３０としたとき固結性が良好であれば特に制限はなく、例えば、溶融破砕シリカ、溶融球状シリカ、結晶性シリカ、２次凝集シリカ等のシリカ；アルミナ、窒化ケイ素、窒化アルミニウム、窒化ホウ素、酸化チタン、炭化ケイ素、水酸化アルミニウム、水酸化マグネシウム、チタンホワイト、タルク、クレー、マイカ、ガラス繊維等が挙げられる。これらの中でも、特にシリカが好ましく、溶融球状シリカがより好ましい。また、粒子形状は限りなく真球状であることが好ましく、また、粒子の大きさの異なるものを混合することにより充填量を多くすることができる。また、樹脂組成物の融け性を向上させるため、溶融球状シリカを用いるのが好ましい。
【００３６】
（ｃ）無機フィラーは１種または２種以上のフィラーを混合していてもよく、その全体の比表面積（ＳＳＡ）は、５ｍ２／ｇ以下であると好ましく、下限は、０．１ｍ２／ｇ以上が好ましく、２ｍ２／ｇ以上がさらに好ましい。また、（ｃ）無機フィラー全体の平均粒径（Ｄ５０）は、１μｍ以上３０μｍ以下であると好ましく、２μｍ以上２０μｍ以下がより好ましく、５μｍ以上２０μｍ以下がさらに好ましい。
【００３７】
無機フィラーとしては、比表面積（ＳＳＡ）及び／又は平均粒径（Ｄ５０）が異なる２種以上の無機フィラーを用いることもできる。
【００３８】
平均粒径（Ｄ５０）が相対的に大きい無機フィラーの例として、平均粒径（Ｄ５０）が好ましくは５μｍ以上３５μｍ以下、より好ましくは１０μｍ以上３０μｍ以下の球状シリカが挙げられる。このような平均粒径（Ｄ５０）が相対的に大きい無機フィラーの含有量は、（ｃ）無機フィラー全体に対して、好ましくは１０質量％以上、より好ましくは２０質量％以上、さらに好ましくは６０質量％以上とすることができる。
【００３９】
平均粒径（Ｄ５０）が相対的に大きい無機フィラーの好ましい例として、平均粒径（Ｄ５０）が５μｍ以上３５μｍ以下であり、かつ、下記（i）乃至（v）をいずれも満たす粒子径分布を備えた溶融球状シリカ（ｃ１）が挙げられる。
【００４０】
（i）粒子径が１μｍ以下の粒子を（ｃ１）溶融球状シリカ全体を基準として、１〜４．５質量％含む、
（ii）粒子径が２μｍ以下の粒子を７質量％以上１１質量％以下含む、
（iii）粒子径が３μｍ以下の粒子を１３質量％以上１７質量％以下含む、
（iv）粒子径が４８μｍを超える粒子を２質量％以上７質量％以下含む、
（v）粒子径が２４μｍを超える粒子を３３質量％以上４０質量％以下含む。
【００４１】
このような（ｃ１）溶融球状シリカの含有量は、（ｃ）無機フィラー中に好ましくは１０質量％以上、より好ましくは２０質量％以上、さらに好ましくは６０質量％以上とすることができる。こうすることで、融け性をより優れたものとすることができる。
【００４２】
平均粒径（Ｄ５０）が相対的に大きい無機フィラーとして、比表面積が好ましくは０．１ｍ２／ｇ以上５．０ｍ２／ｇ以下、より好ましくは１．５ｍ２／ｇ以上５．０ｍ２／ｇ以下の球状シリカを用いることが好ましい。このような球状シリカの含有量は、（ｃ）無機フィラー全体に対して、好ましくは１０質量％以上、より好ましくは２０質量％以上、さらに好ましくは６０質量％以上とすることができる。
【００４３】
また、平均粒径（Ｄ５０）が相対的に小さい無機フィラーの例として、平均粒径（Ｄ５０）が好ましくは０．１μｍ以上５μｍ未満の球状シリカが挙げられる。このような平均粒径（Ｄ５０）が相対的に小さい無機フィラーの含有量は、無機フィラー全体に対して、好ましくは６０質量％以下、より好ましくは４５質量％以下、さらに好ましくは、３０質量％以下とすることができる。
【００４４】
平均粒径（Ｄ５０）が相対的に小さい無機フィラーの好ましい例として、平均粒径（Ｄ５０）が０．１μｍ以上５μｍ未満の溶融球状シリカ（ｃ２）、より好ましい例として平均粒径（Ｄ５０）が０．１μｍ以上１μｍ以下の溶融球状シリカ（ｃ３）、および平均粒径（Ｄ５０）が１μｍ以上５μｍ未満の溶融球状シリカ（ｃ４）を各々単独または組合わせて用いる例が挙げられる。
【００４５】
また、平均粒径（Ｄ５０）が相対的に小さい無機フィラーとして、比表面積が３．０ｍ２／ｇ以上１０．０ｍ２／ｇ以下、より好ましくは３．５ｍ２／ｇ以上８ｍ２／ｇ以下の球状シリカが挙げられる。このような球状シリカの含有量は、（ｃ）無機フィラー全体に対して、好ましくは８０質量％以下、より好ましくは５０質量％以下、さらに好ましくは２０質量％以下とすることができる。
【００４６】
比表面積（ＳＳＡ）及び／又は平均粒径（Ｄ５０）が異なる（ｃ）無機フィラーを組み合せる場合のより好ましい態様としては、（ｃ）無機フィラー中に、（ｃ１）溶融球状シリカを７０質量％以上９４質量％以下含み、かつ、（ｃ２）溶融球状シリカを６質量％以上３０質量％以下含むことが好ましい。さらに好ましい態様としては、（ｃ）無機フィラー中に、（ｃ１）溶融球状シリカを７０質量％以上９４質量％以下含み、平均粒径（Ｄ５０）が０．１μｍ以上１μｍ以下の溶融球状シリカ（ｃ３）を１質量％以上２９質量％以下、および平均粒径（Ｄ５０）が１μｍ以上５μｍ以下の溶融球状シリカ（ｃ４）を１質量％以上２９質量％以下含み、かつ前記（ｃ３）および（ｃ４）の合計量が６質量％以上３０質量％以下含むものとすることができる。こうすることで、よりいっそう優れた融け性が発現し好ましい。
【００４７】
なお、本実施形態において、無機フィラーの比表面積（ＳＳＡ）は、市販の比表面積計（例えば、（株）マウンテック製ＭＡＣＳＯＲＢ ＨＭ−ＭＯＤＥＬ−１２０１等）で測定して求めたものをいう。また、無機フィラーの平均粒径（Ｄ５０）及び粒子径は、市販のレーザー式粒度分布計（例えば、（株）島津製作所製、ＳＡＬＤ−７０００等）で測定して求めたものをいう。
【００４８】
（ｃ）無機フィラーの含有割合の下限値としては、本実施形態の封止樹脂組成物３０全体を基準として６０質量％以上であることが好ましく、７５質量％以上であることがより好ましい。無機充填剤の含有割合の下限値が上記範囲内であると、樹脂組成物の硬化物物性として、吸湿量が増加したり、強度が低下したりすることがなく、良好な耐半田クラック性を得ることができ、固結を生じにくいものとなる。また、無機フィラーの含有割合の上限値としては、樹脂組成物全体の９５質量％以下であることが好ましく、９２質量％以下であることがより好ましく、９０質量％以下であることが特に好ましい。無機充填剤の含有割合の上限値が上記範囲内であると、流動性が損なわれることがなく、良好な成形性を得ることができる。また、良好な耐半田性が得られる範囲内で、無機フィラーの含有量を低く設定することが好ましい。
【００４９】
［（ｄ）硬化促進剤］
（ｄ）硬化促進剤としては、エポキシ基とフェノール性水酸基との硬化反応を促進させるものであればよく、一般に封止材料に使用するものを用いることができる。具体例としては、有機ホスフィン、テトラ置換ホスホニウム化合物、ホスホベタイン化合物、ホスフィン化合物とキノン化合物との付加物、ホスホニウム化合物とシラン化合物との付加物等のリン原子含有化合物；１，８−ジアザビシクロ（５，４，０）ウンデセン−７、イミダゾールなどのアミジン系化合物、ベンジルジメチルアミンなどの３級アミンや前記化合物の４級オニウム塩であるアミジニウム塩、アンモニウム塩などに代表される窒素原子含有化合物が挙げられる。これらのうち、硬化性の観点からはリン原子含有化合物が好ましく、流動性と硬化性のバランスの観点からは、テトラ置換ホスホニウム化合物、ホスホベタイン化合物、ホスフィン化合物とキノン化合物との付加物、ホスホニウム化合物とシラン化合物との付加物等の潜伏性を有する硬化促進剤がより好ましい。流動性という点を考慮するとテトラ置換ホスホニウム化合物が特に好ましく、また耐半田性の観点では、ホスホベタイン化合物、ホスフィン化合物とキノン化合物との付加物が特に好ましく、また潜伏的硬化性という点を考慮すると、ホスホニウム化合物とシラン化合物との付加物が特に好ましい。また、連続成形性の観点では、テトラ置換ホスホニウム化合物が好ましい。また、コスト面を考えると、有機ホスフィン、窒素原子含有化合物も好適に用いられる。
【００５０】
本実施形態に係る封止樹脂組成物３０で用いることができる有機ホスフィンとしては、例えばエチルホスフィン、フェニルホスフィン等の第１ホスフィン；ジメチルホスフィン、ジフェニルホスフィン等の第２ホスフィン；トリメチルホスフィン、トリエチルホスフィン、トリブチルホスフィン、トリフェニルホスフィン等の第３ホスフィンが挙げられる。
【００５１】
本実施形態に係るエポキシ樹脂組成物で用いることができるテトラ置換ホスホニウム化合物としては、例えば下記一般式（１）で表される化合物等が挙げられる。
【００５２】
【化１】
2013128889.tif 000003
【００５３】
一般式（１）において、Ｐはリン原子を表し、Ｒ１、Ｒ２、Ｒ３及びＲ４は、それぞれ独立して芳香族基又はアルキル基を表し、Ａはヒドロキシル基、カルボキシル基、チオール基から選ばれる官能基のいずれかを芳香環に少なくとも１つ有する芳香族有機酸のアニオンを表し、ＡＨはヒドロキシル基、カルボキシル基、チオール基から選ばれる官能基のいずれかを芳香環に少なくとも１つ有する芳香族有機酸を表し、ｘ及びｙは１〜３の数であり、ｚは０〜３の数であり、かつｘ＝ｙである。
【００５４】
一般式（１）で表される化合物は、例えば以下のようにして得られるが、これに限定されるものではない。まず、テトラ置換ホスホニウムハライドと芳香族有機酸と塩基を有機溶剤に混ぜ均一に混合し、その溶液系内に芳香族有機酸アニオンを発生させる。次いで、水を加えると、一般式（１）で表される化合物を沈殿させることができる。一般式（１）で表される化合物において、合成時の収得率と硬化促進効果のバランスに優れるという観点では、リン原子に結合するＲ１、Ｒ２、Ｒ３及びＲ４がフェニル基であり、かつＡＨはヒドロキシル基を芳香環に有する化合物、すなわちフェノール化合物であり、かつＡは該フェノール化合物のアニオンであるのが好ましい。なお、フェノール化合物とは、単環のフェノール、クレゾール、カテコール、レゾルシンや縮合多環式のナフトール、ジヒドロキシナフタレン、複数の芳香環を備える（多環式の）ビスフェノールＡ、ビスフェノールＦ、ビスフェノールＳ、ビフェノール、フェニルフェノール、フェノールノボラックなどを概念に含むものであり、中でも水酸基を２個有するフェノール化合物が好ましく用いられる。
【００５５】
本実施形態に係るエポキシ樹脂組成物で用いることができるホスホベタイン化合物としては、例えば下記一般式（２）で表される化合物等が挙げられる。
【００５６】
【化２】
2013128889.tif 000004
【００５７】
一般式（２）において、Ｘ１は炭素数１〜３のアルキル基を表し、Ｙ１はヒドロキシル基を表し、ａは０〜５の整数であり、ｂは０〜４の整数である。
【００５８】
一般式（２）で表される化合物は、例えば以下のようにして得られる。まず、第三ホスフィンであるトリ芳香族置換ホスフィンとジアゾニウム塩とを接触させ、トリ芳香族置換ホスフィンとジアゾニウム塩が有するジアゾニウム基とを置換させる工程を経て得られる。しかしこれに限定されるものではない。
【００５９】
本実施形態に係るエポキシ樹脂組成物で用いることができるホスフィン化合物とキノン化合物との付加物としては、例えば下記一般式（３）で表される化合物等が挙げられる。
【００６０】
【化３】
2013128889.tif 000005
【００６１】
一般式（３）において、Ｐはリン原子を表し、Ｒ５、Ｒ６及びＲ７は、互いに独立して、炭素数１〜１２のアルキル基又は炭素数６〜１２のアリール基を表し、Ｒ８、Ｒ９及びＲ１０は、互いに独立して、水素原子又は炭素数１〜１２の炭化水素基を表し、Ｒ８とＲ９は互いに結合して環を形成していてもよい。
【００６２】
ホスフィン化合物とキノン化合物との付加物に用いるホスフィン化合物としては、例えばトリフェニルホスフィン、トリス（アルキルフェニル）ホスフィン、トリス（アルコキシフェニル）ホスフィン、トリナフチルホスフィン、トリス（ベンジル）ホスフィン等の芳香環に無置換又はアルキル基、アルコキシル基等の置換基が存在するものが好ましく、アルキル基、アルコキシル基等の置換基としては１〜６の炭素数を有するものが挙げられる。入手しやすさの観点からはトリフェニルホスフィンが好ましい。
【００６３】
またホスフィン化合物とキノン化合物との付加物に用いるキノン化合物としては、ｏ−ベンゾキノン、ｐ−ベンゾキノン、アントラキノン類が挙げられ、中でもｐ−ベンゾキノンが保存安定性の点から好ましい。
【００６４】
ホスフィン化合物とキノン化合物との付加物の製造方法としては、有機第三ホスフィンとベンゾキノン類の両者が溶解することができる溶媒中で接触、混合させることにより付加物を得ることができる。溶媒としてはアセトンやメチルエチルケトン等のケトン類で付加物への溶解性が低いものがよい。しかしこれに限定されるものではない。
【００６５】
一般式（３）で表される化合物において、リン原子に結合するＲ５、Ｒ６及びＲ７がフェニル基であり、かつＲ８、Ｒ９及びＲ１０が水素原子である化合物、すなわち１，４−ベンゾキノンとトリフェニルホスフィンを付加させた化合物が硬化したエポキシ樹脂組成物の熱時弾性率を低下させる点で好ましい。
【００６６】
本実施形態に係るエポキシ樹脂組成物で用いることができるホスホニウム化合物とシラン化合物との付加物としては、例えば下記式（４）で表される化合物等が挙げられる。
【００６７】
【化４】
2013128889.tif 000006
【００６８】
一般式（４）において、Ｐはリン原子を表し、Ｓｉは珪素原子を表す。Ｒ１１、Ｒ１２、Ｒ１３及びＲ１４は、互いに独立して、芳香環又は複素環を有する有機基、あるいは脂肪族基を表し、Ｘ２は、基Ｙ２及びＹ３と結合する有機基である。Ｘ３は、基Ｙ４及びＹ５と結合する有機基である。Ｙ２及びＹ３は、プロトン供与性基がプロトンを放出してなる基を表し、同一分子内の基Ｙ２及びＹ３が珪素原子と結合してキレート構造を形成するものである。Ｙ４及びＹ５はプロトン供与性基がプロトンを放出してなる基を表し、同一分子内の基Ｙ４及びＹ５が珪素原子と結合してキレート構造を形成するものである。Ｘ２、及びＸ３は互いに同一であっても異なっていてもよく、Ｙ２、Ｙ３、Ｙ４、及びＹ５は互いに同一であっても異なっていてもよい。Ｚ１は芳香環又は複素環を有する有機基、あるいは脂肪族基である。
【００６９】
一般式（４）において、Ｒ１１、Ｒ１２、Ｒ１３及びＲ１４としては、例えば、フェニル基、メチルフェニル基、メトキシフェニル基、ヒドロキシフェニル基、ナフチル基、ヒドロキシナフチル基、ベンジル基、メチル基、エチル基、ｎ−ブチル基、ｎ−オクチル基及びシクロヘキシル基等が挙げられ、これらの中でも、フェニル基、メチルフェニル基、メトキシフェニル基、ヒドロキシフェニル基、ヒドロキシナフチル基等の置換基を有する芳香族基もしくは無置換の芳香族基がより好ましい。
【００７０】
また、一般式（４）において、Ｘ２は、Ｙ２及びＹ３と結合する有機基である。同様に、Ｘ３は、基Ｙ４及びＹ５と結合する有機基である。Ｙ２及びＹ３はプロトン供与性基がプロトンを放出してなる基であり、同一分子内の基Ｙ２及びＹ３が珪素原子と結合してキレート構造を形成するものである。同様にＹ４及びＹ５はプロトン供与性基がプロトンを放出してなる基であり、同一分子内の基Ｙ４及びＹ５が珪素原子と結合してキレート構造を形成するものである。基Ｘ２及びＸ３は互いに同一であっても異なっていてもよく、基Ｙ２、Ｙ３、Ｙ４、及びＹ５は互いに同一であっても異なっていてもよい。このような一般式（４）中の−Ｙ２−Ｘ２−Ｙ３−、及び−Ｙ４−Ｘ３−Ｙ５−で表される基は、プロトン供与体が、プロトンを２個放出してなる基で構成されるものであり、プロトン供与体としては、好ましくは分子内にカルボキシル基または水酸基を少なくとも２個有する有機酸が好ましく、さらに芳香環を構成する炭素上にカルボキシル基または水酸基を少なくとも２個有する芳香族化合物が好ましく、さらには芳香環を構成する隣接する炭素上に水酸基を少なくとも２個有する芳香族化合物がより好ましい。例えば、カテコール、ピロガロール、１，２−ジヒドロキシナフタレン、２，３−ジヒドロキシナフタレン、２，２'−ビフェノール、１，１'−ビ−２−ナフトール、サリチル酸、１−ヒドロキシ−２−ナフトエ酸、３−ヒドロキシ−２−ナフトエ酸、クロラニル酸、タンニン酸、２−ヒドロキシベンジルアルコール、１，２−シクロヘキサンジオール、１，２−プロパンジオール及びグリセリン等が挙げられる。これらの中でも、原料入手の容易さと硬化促進効果のバランスという観点では、カテコール、１，２−ジヒドロキシナフタレン、２，３−ジヒドロキシナフタレンがより好ましい。
【００７１】
また、一般式（４）中のＺ１は、芳香環又は複素環を有する有機基又は脂肪族基を表し、これらの具体的な例としては、メチル基、エチル基、プロピル基、ブチル基、ヘキシル基及びオクチル基等の脂肪族炭化水素基や、フェニル基、ベンジル基、ナフチル基及びビフェニル基等の芳香族炭化水素基、グリシジルオキシプロピル基、メルカプトプロピル基、アミノプロピル基及びビニル基等の反応性置換基などが挙げられるが、これらの中でも、メチル基、エチル基、フェニル基、ナフチル基及びビフェニル基が熱安定性の面から、より好ましい。
【００７２】
ホスホニウム化合物とシラン化合物との付加物の製造方法としては、メタノールを入れたフラスコに、フェニルトリメトキシシラン等のシラン化合物、２，３−ジヒドロキシナフタレン等のプロトン供与体を加えて溶かし、次に室温攪拌下ナトリウムメトキシド−メタノール溶液を滴下する。さらにそこへ予め用意したテトラフェニルホスホニウムブロマイド等のテトラ置換ホスホニウムハライドをメタノールに溶かした溶液を室温攪拌下滴下すると結晶が析出する。析出した結晶を濾過、水洗、真空乾燥すると、ホスホニウム化合物とシラン化合物との付加物が得られる。しかし、これに限定されるものではない。
【００７３】
硬化促進剤全体の配合割合の下限値は、全樹脂組成物中０．１質量％以上であることが好ましい。硬化促進剤全体の配合割合の下限値が上記範囲内であると、充分な硬化性を得ることができる。また、硬化促進剤全体の配合割合の上限値は、全樹脂組成物中１質量％以下であることが好ましい。硬化促進剤全体の配合割合の上限値が上記範囲内であると、充分な流動性を得ることができる。また、融け性を向上させるため、用いる硬化促進剤の種類に応じて配合割合を適宜調整することが望ましい。
【００７４】
［（ｅ）カップリング剤］
（ｅ）カップリング剤としては、エポキシシラン、メルカプトシラン、アミノシラン、アルキルシラン、ウレイドシラン、ビニルシラン等の各種シラン系化合物、チタン系化合物、アルミニウムキレート類、アルミニウム／ジルコニウム系化合物等の公知のカップリング剤を用いることができる。これらを例示すると、ビニルトリクロロシラン、ビニルトリメトキシシラン、ビニルトリエトキシシラン、ビニルトリス（β−メトキシエトキシ）シラン、γ−メタクリロキシプロピルトリメトキシシラン、β−（３，４−エポキシシクロヘキシル）エチルトリメトキシシラン、γ−グリシドキシプロピルトリメトキシシラン、γ−グリシドキシプロピルトリエトキシシラン、γ−グリシドキシプロピルメチルジメトキシシラン、γ−メタクリロキシプロピルメチルジエトキシシラン、γ−メタクリロキシプロピルトリエトキシシランビニルトリアセトキシシラン、γ−メルカプトプロピルトリメトキシシラン、γ−アミノプロピルトリエトキシシラン、γ−アニリノプロピルトリメトキシシラン、γ−アニリノプロピルメチルジメトキシシラン、γ−［ビス（β−ヒドロキシエチル）］アミノプロピルトリエトキシシラン、Ｎ−β−（アミノエチル）−γ−アミノプロピルトリメトキシシラン、Ｎ−β−（アミノエチル）−γ−アミノプロピルトリエトキシシラン、Ｎ−β−（アミノエチル）−γ−アミノプロピルメチルジメトキシシラン、Ｎ−フェニル−γ−アミノプロピルトリメトキシシラン、γ−（β−アミノエチル）アミノプロピルジメトキシメチルシラン、Ｎ−（トリメトキシシリルプロピル）エチレンジアミン、Ｎ−（ジメトキシメチルシリルイソプロピル）エチレンジアミン、メチルトリメトキシシラン、ジメチルジメトキシシラン、メチルトリエトキシシラン、Ｎ−β−（Ｎ−ビニルベンジルアミノエチル）−γ−アミノプロピルトリメトキシシラン、γ−クロロプロピルトリメトキシシラン、ヘキサメチルジシラン、ビニルトリメトキシシラン、γ−メルカプトプロピルメチルジメトキシシラン、３−イソシアネートプロピルトリエトキシシラン、３−アクリロキシプロピルトリメトキシシラン、３−トリエトキシリル−Ｎ−（１，３−ジメチルーブチリデン）プロピルアミンの加水分解物等のシラン系カップリング剤、イソプロピルトリイソステアロイルチタネート、イソプロピルトリス（ジオクチルパイロホスフェート）チタネート、イソプロピルトリ（Ｎ−アミノエチル−アミノエチル）チタネート、テトラオクチルビス（ジトリデシルホスファイト）チタネート、テトラ（２，２−ジアリルオキシメチル−１−ブチル）ビス（ジトリデシル）ホスファイトチタネート、ビス（ジオクチルパイロホスフェート）オキシアセテートチタネート、ビス（ジオクチルパイロホスフェート）エチレンチタネート、イソプロピルトリオクタノイルチタネート、イソプロピルジメタクリルイソステアロイルチタネート、イソプロピルトリドデシルベンゼンスルホニルチタネート、イソプロピルイソステアロイルジアクリルチタネート、イソプロピルトリ（ジオクチルホスフェート）チタネート、イソプロピルトリクミルフェニルチタネート、テトライソプロピルビス（ジオクチルホスファイト）チタネート等のチタネート系カップリング剤などが挙げられ、これらを単独で用いても２種以上を組み合わせて用いてもよい。
【００７５】
（ｅ）カップリング剤の配合量は、（ｃ）無機フィラーに対して０．０５質量％以上３質量％以下であることが好ましく、０．１質量％以上２．５質量％以下がより好ましい。０．０５質量％以上とすることで、フレームを良好に接着することができ、３質量％以下とすることで、成形性を向上させることができる。
【００７６】
［その他］
本実施形態の封止樹脂組成物３０には、上記の成分以外に、必要に応じて、カーボンブラック等の着色剤；天然ワックス、合成ワックス、高級脂肪酸もしくはその金属塩類、パラフィン、酸化ポリエチレン等の離型剤；シリコーンオイル、シリコーンゴム等の低応力剤；ハイドロタルサイト等のイオン捕捉剤；水酸化アルミニウム等の難燃剤；酸化防止剤等の各種添加剤を配合することができる。
【００７７】
［封止樹脂組成物のガラス転移温度］
以上述べてきた好ましい成分等を適宜使用し、後述する製造方法等で得た本実施形態の封止樹脂組成物のガラス転移温度（つまり硬化させる前の組成物のガラス転移温度）は１５℃以上３０℃以下が好ましい。前記範囲内とすることで固結しづらく、また金型上ですばやく溶融するという好ましい態様を有することができる。
【００７８】
なお、封止樹脂組成物のガラス転移温度は温度変調示差走査熱量計（以下モジュレイテッドＤＳＣまたはＭＤＳＣと記載する）を使用し、５℃／ｍｉｎ、大気下で測定し、ＪＩＳＫ７１２１に従って値を求めた。
【００７９】
［製造方法］
次に、封止樹脂組成物３０の製造方法の一例を説明する。
【００８０】
本実施形態の封止樹脂組成物３０は、上記成分を混合混練した後、粉砕，造粒，押出切断，篩分等の各種の手法を単独または組み合わせることにより、顆粒状にすることができる。例えば、各原料成分をミキサーで予備混合後、ロール、ニーダー又は押出機等の混練機により加熱混練後、複数の小孔を有する円筒状外周部と円盤状の底面から構成される回転子の内側に、溶融混練された樹脂組成物を供給し、その樹脂組成物を、回転子を回転させて得られる遠心力によって小孔を通過させて得る方法（遠心製粉法）；前記と同様の混練後、冷却、粉砕工程を経て粉砕物としたものを、篩を用いて粗粒と微紛の除去を行って得る方法（粉砕篩分法）；各原料成分をミキサーで予備混合後、スクリュー先端部に小径を複数配置したダイを設置した押出機を用いて、加熱混練を行うとともに、ダイに配置された小孔からストランド状に押し出されてくる溶融樹脂をダイ面に略平行に摺動回転するカッターで切断して得る方法（以下、「ホットカット法」とも言う。）等が挙げられる。いずれの方法でも混練条件、遠心条件、篩分条件、切断条件等を選ぶことにより、所望の粒度分布や嵩密度を得ることができる。なお、遠心製粉法は、例えば、特開２０１０−１５９４００号公報に記載されている。
【００８１】
＜内側包装資材２０＞
内側包装資材２０には、直接、封止樹脂組成物３０が収容される。内側包装資材２０は、例えば、プラスチック袋（例：ポリエチレン袋）、紙袋等の袋であってもよいし、または、所定の強度を有するプラスチック容器、金属容器等であってもよい。封止樹脂組成物３０を収容後、内側包装資材２０は封緘される。封緘の手段は特段制限されず、従来のあらゆる手段を利用できる。
【００８２】
＜外側包装資材１０＞
外側包装資材１０には、封止樹脂組成物３０を収容して封緘された内側包装資材２０が収容される。また、外側包装資材１０内に、直接、封止樹脂組成物３０が収容されてもよい。外側包装資材１０は、例えば、金属缶や段ボール箱等、所定の強度を有する容器とすることができる。なお、外側包装資材１０の使用態様として、複数の外側包装資材１０を多段に積み重ねたり、また、外側包装資材１０の上に他の物品等を積み重ねたりする場合が考えられる。このような使用態様を想定し、外側包装資材１０は、所定の重さ（設計的事項）の物品が積層されても大きく変形せず、当該物品の重さが当該外側包装資材１０の内部に収容された封止樹脂組成物３０にかからない程度の強度を有するのが好ましい。
【００８３】
＜梱包方法＞
図１に示すように、本実施形態では、封止樹脂組成物３０を内側包装資材２０に収容し、封緘した後、当該内側包装資材２０を外側包装資材１０に収容する。そして、封止樹脂組成物３０の嵩密度をＭ（ｇ／ｃｃ）、包装資材内に収容された状態における封止樹脂組成物３０による堆積物の高さをＬ（ｃｍ）とすると、Ｍ×Ｌ≦１９を満たすようにする。なお、封止樹脂組成物３０の嵩密度Ｍは、封止樹脂組成物３０の要求性能などにより決定される値であるので、本実施形態の効果を実現するために当該値を調整（変更）することは困難な場合が多い。そこで、本実施形態では、要求性能などにより決定された封止樹脂組成物３０の嵩密度Ｍに基づいて、堆積物の高さＬ（ｃｍ）をコントロールする。具体的には、Ｍ×Ｌ≦１９を満たすように、堆積物の高さＬ（ｃｍ）の上限をコントロールする。例えば、封止樹脂組成物３０の嵩密度Ｍが０．７０ｇ／ｃｃ以上０．９５ｇ／ｃｃ以下である場合、高さＬが２５ｃｍ以下、好ましくは２３ｃｍ以下、より好ましくは２０ｃｍ以下、さらに好ましくは１５ｃｍ以下とする。また、封止樹脂組成物３０の嵩密度Ｍが１．０ｇ／ｃｃ以上１．３ｇ／ｃｃ以下である場合、高さＬが１４．６ｃｍ以下、好ましくは１３ｃｍ以下とする。
【００８４】
顆粒状の封止樹脂組成物３０の高さＬ（ｃｍ）の上限のコントロールは、封止樹脂組成物３０を収容するスペースの形状、大きさ、収容する量等を調整することで実現できる。その他、例えば、内側包装資材２０の高さＨ（ｃｍ）の上限をコントロールすることで、実現してもよい（Ｌ≦Ｈ）。例えば、封止樹脂組成物３０の嵩密度Ｍが０．７０ｇ／ｃｃ以上０．９５ｇ／ｃｃ以下である場合、高さＨが２５ｃｍ以下、好ましくは２３ｃｍ以下、より好ましくは２０ｃｍ以下、さらに好ましくは１５ｃｍ以下になるように調整する。同様に、封止樹脂組成物３０の嵩密度Ｍが１．０ｇ／ｃｃ以上１．３ｇ／ｃｃ以下である場合、高さＨが１４．６ｃｍ以下、好ましくは１３ｃｍ以下になるように調整する。または、外側包装資材１０により形成される内側包装資材２０を収容する空間の高さＮ（ｃｍ）の上限をコントロールすることで、実現してもよい（Ｌ≦Ｈ≦Ｎ）。
【００８５】
本発明者は、Ｍ×Ｌ≦１９を満たすように封止樹脂組成物３０を梱包し、自重力を制御（上限を制限）した場合、保管時に一部の封止樹脂組成物３０同士が固結する不都合を抑制することを見出した。
【００８６】
ここで、高さＨ、Ｎは、通常の慣習に従い内側包装資材２０及び／又は外側包装資材１０の所定の面を底面として地面に載置した状態における高さを意味する（以下も同様）。例えば、包装資材に天地を特定する情報（文字、記号など）が付されている場合、当該情報に従い包装資材を地面に載置した状態における高さを意味する。また、包装資材の側面に文字、図形などからなる模様が付されている場合、当該模様の上下が正しくなるように包装資材を地面に載置した状態における高さを意味する。しかし、本実施形態では外側包装資材に如何なる向きに印字されていても、その物流、保管過程で本実施形態の作用効果に鑑みて、重力方向を下方向、その反対方向を上方向とした場合にその包装資材の下端から上方向に高さを測定し、Ｍ×Ｈ≦１９なる関係を満たす場合、本実施形態の範囲内となる。
【００８７】
なお、前記梱包方法等の本実施形態の梱包方法の内側包装資材内、または外側包装資材と内側包装資材の間の空間に乾燥や酸素吸収の作用のある薬剤を有した容器を本実施形態の効果を損なわない方法で備えることもできる。
【００８８】
＜変形例１＞
図１に示した実施形態では、１つの外側包装資材１０に１つの内側包装資材２０を収容していた。しかし、１つの外側包装資材１０に複数の内側包装資材２０を収容することもできる。
【００８９】
例えば、図２に示すように、外側包装資材１０の高さ方向に伸びる仕切り１１で、外側包装資材１０の内部を複数の部屋に区分けしてもよい。そして、複数の内側包装資材２０（不図示）を個別に、複数の部屋各々に収容してもよい。図２では、外側包装資材１０の内部を４つの部屋に区分けしているが、その数は特段制限されない。また、図２では、各部屋の形状は四角柱となっているが、これに制限されず、その他、三角柱等であってもよい。
【００９０】
当該変形例においても、Ｍ×Ｌ≦１９を満たすように封止樹脂組成物３０を梱包する。なお、Ｍ×Ｈ≦１９を満たすように封止樹脂組成物３０を梱包してもよい。また、Ｍ×Ｎ≦１９を満たすように封止樹脂組成物３０を梱包してもよい。
【００９１】
その他の変形例として、例えば、図３に示すように、外側包装資材１０の高さ方向と略垂直な方向に伸びる仕切り１２で、外側包装資材１０の内部を複数の部屋に区分け（上下に区分け）してもよい。そして、複数の内側包装資材２０（不図示）を個別に、複数の部屋各々に収容してもよい。図３では、外側包装資材１０の内部を２つの部屋に区分けしているが、その数は特段制限されない。
【００９２】
なお、図３に示すように複数の部屋を、外側包装資材１０の高さ方向に積層した多段構成とする場合、上段側の部屋に収容された内側包装資材２０の重さが、下段側の部屋に収容された内側包装資材２０内の封止樹脂組成物３０にかからないようにする上段支持手段を備えるのが好ましい。上段支持手段の構成は特段制限されないが、例えば、図３に示すように、外側包装資材１０の４隅に設けられた所定高さの土台１３で上段支持手段を実現してもよい。仕切り１２は土台１３の上に載置されることで、支持される。そして、仕切り１２及び土台１３を、上段に収容される封止樹脂組成物３０を収容した内側包装資材２０の重さに耐えうる強度に構成しておく。なお、土台１３は、外側包装資材１０の４隅以外の位置に設けてもよい。
【００９３】
本変形例において、上段側の部屋に収容された内側包装資材２０の重さが、下段側の部屋に収容された内側包装資材２０内の封止樹脂組成物３０にかからない場合、封止樹脂組成物３０による堆積物の高さＬ（ｃｍ）は、各部屋に収容された内側包装資材２０内の封止樹脂組成物３０各々の堆積物の高さとなる。
【００９４】
そして、本変形例においても、Ｍ×Ｌ≦１９を満たすように封止樹脂組成物３０を梱包する。なお、Ｍ×Ｈ≦１９を満たすように封止樹脂組成物３０を梱包してもよい。また、Ｍ×Ｎ≦１９を満たすように封止樹脂組成物３０を梱包してもよい。本変形例の場合、外側包装資材１０により形成される内側包装資材２０を収容する空間の高さＮは、内側包装資材２０を収容する各部屋の高さを意味する。
【００９５】
その他の変形例として、例えば、図４に示すように、外側包装資材１０の高さ方向に伸びる仕切り１１と、高さ方向と垂直な方向に伸びる仕切り１２とで、外側包装資材１０の内部を複数の部屋に区分けしてもよい。そして、複数の部屋各々に、内側包装資材２０（不図示）を収容してもよい。図４では、外側包装資材１０の内部を８つの部屋に区分けしているが、その数は特段制限されない。当該変形例においても、上段支持手段を備えるのが好ましいが、図４においては省略している。
【００９６】
当該変形例においても、Ｍ×Ｌ≦１９を満たすように封止樹脂組成物３０を梱包する。なお、Ｍ×Ｈ≦１９を満たすように封止樹脂組成物３０を梱包してもよい。また、Ｍ×Ｎ≦１９を満たすように封止樹脂組成物３０を梱包してもよい。本変形例の場合、外側包装資材１０により形成される内側包装資材２０を収容する空間の高さＮは、内側包装資材２０を収容する各部屋の高さを意味する。
【００９７】
本変形例においても、図１を用いて説明した実施形態と同様の作用効果を実現できる。
【００９８】
＜変形例２＞
図１に示した例及び変形例１では、通常の慣習に従い外側包装資材１０の所定の面を底面として地面に載置した状態における高さ（Ｌ、ＨまたはＮ）を調整（変更）することで、自重力の最大値を所望の範囲に制限する構成を説明した。しかし、保管スペースなどの制限により、通常の慣習に従わず、外側包装資材１０のその他の面を底面として地面に載置する使用形態も考えられる。
【００９９】
そこで、本変形例では、外側包装資材１０が有する複数の外面のいずれの面を底面として地面に載置しても、自重力の最大値を所望の範囲に制限できる構成とする。
【０１００】
例えば、通常の慣習に従った外側包装資材１０の底面と異なる面各々を底面として地面に載置した状態における内側包装資材２０の高さをＨ´とすると、Ｍ×Ｈ´≦１９を満たすように設計する。または、通常の慣習に従った外側包装資材１０の底面と異なる面各々を底面として地面に載置した状態における、外側包装資材１０により形成される内側包装資材２０を収容する空間の高さをＮ´とすると、Ｍ×Ｎ´≦１９を満たすように設計する。これらは、内側包装資材２０の形状、または、外側包装資材１０の形状、内部空間の仕切り方等を調整することで、実現することができる。
【０１０１】
なお、その他の構成は、図１に示した実施形態及び変形例１と同様である。当該変形例においても、図１を用いて説明した実施形態と同様の作用効果を実現できる。
【０１０２】
＜変形例３＞
図１に示した例及び変形例１及び２では、封止樹脂組成物３０を内側包装資材２０に収容し、当該内側包装資材２０を外側包装資材１０に収容していた。本変形例では、外側包装資材１０に直接封止樹脂組成物３０を梱包する。その他の構成は、図１に示した例及び変形例１及び２と同様である。
【０１０３】
例えば、密閉性がよく、内部に１つ又は複数の部屋を有する外側包装資材１０の各部屋に、封止樹脂組成物３０を直接収容する。当該変形例においても、Ｍ×Ｌ≦１９を満たすように封止樹脂組成物３０を梱包する。また、Ｍ×Ｎ≦１９を満たすように封止樹脂組成物３０を梱包してもよい。各部屋の高さＮ（ｃｍ）は、Ｍ×Ｎ≦１９を満たすよう調整されている。なお、外側包装資材１０が有する複数の外面のいずれを底面として地面に載置した場合にも、各部屋の高さをＮ（ｃｍ）は、Ｍ×Ｎ≦１９を満たすよう調整されていてもよい。また、外側包装資材１０の内部は多段になるように複数の部屋に区分けされていてもよい。かかる場合、ある部屋に収容された封止樹脂組成物３０の重さが、他の部屋に収容された封止樹脂組成物３０にかからないように、外側包装資材１０は構成されているのが好ましい。このような構成は、上記説明した例（上段支持手段を利用する例）等を利用して実現できる。
【０１０４】
次に、顆粒状の封止樹脂組成物を用いて圧縮成形により半導体素子を封止してなる本実施形態の半導体装置について説明する。まず、本実施形態の顆粒状の封止樹脂組成物を用いて圧縮成形により半導体素子を封止して半導体装置を得る方法を説明する。
【０１０５】
顆粒状の封止樹脂組成物の秤量及び金型キャビティへの供給方法の概略図を図５及び６に示す。封止樹脂組成物３０を瞬時に下型キャビティ１０４内に供給することができるシャッター等の樹脂材料供給機構を備えた樹脂材料供給容器１０２上に、振動フィーダー１０１等の搬送手段を用いて顆粒状の封止樹脂組成物３０を一定量搬送し、顆粒状の封止樹脂組成物３０が入れられた樹脂材料供給容器１０２を準備する（図５参照）。この際、樹脂材料供給容器１０２における顆粒状の封止樹脂組成物３０の計量は、樹脂材料供給容器１０２の下に設置した計量手段により行うことができる。本実施形態で重要な固結により生じる塊状物の問題は本工程で生じる場合が多い。つまり、固結しやすい状態だと、成形機投入時に既に塊状物が生じていたり、前記振動フィーダー１０１等での搬送中や、樹脂材料供給容器上でダマとなり塊状物が生じてしまうなどの問題が生じる。次に圧縮成形金型の上型と下型の間に、顆粒状の封止樹脂組成物３０が入れられた樹脂材料供給容器１０２を設置するとともに、半導体素子を搭載したリードフレーム又は回路基板を、クランプ、吸着等の固定手段により圧縮成形金型の上型に、半導体素子搭載面が下側になるようにして固定する（図示せず）。尚、リードフレーム又は回路基板が貫通する部分のある構造の場合は、半導体素子搭載面の反対側の面にフィルム等を用いて裏打ちをする。
【０１０６】
次いで、樹脂材料供給容器１０２の底面を構成するシャッター等の樹脂材料供給機構により、秤量された顆粒状の封止樹脂組成物３０を下型キャビティ１０４内へ供給すると（図６参照）、顆粒状の封止樹脂組成物３０は下型キャビティ１０４内で所定温度にて溶融される。さらに、樹脂材料供給容器１０２を金型外へ搬出したのち、必要に応じてキャビティ内を減圧下にしながら、圧縮成形機により型締めを行って、溶融した封止樹脂組成物が半導体素子を取り囲むようにキャビティ内に充填させ、さらに所定時間、封止樹脂組成物を硬化させることにより、半導体素子を封止成形する。この際、前記塊状物が存在すると、熱回りが不均一となり、十分に溶融しない部分でワイヤー変形が増大する。所定時間経過後、金型を開き、半導体装置の取り出しを行う。なお、キャビティ内を減圧下にして脱気成形することは必須ではないが、封止樹脂組成物の硬化物中のボイドを低減できるため好ましい。また、リードフレーム又は回路基板に搭載される半導体素子は、複数であってもよく、かつ積層又は並列して搭載されていてもよい。
【０１０７】
本実施形態の半導体装置で封止される半導体素子としては、特に限定されるものではなく、例えば、集積回路、大規模集積回路、トランジスタ、サイリスタ、ダイオード、固体撮像素子等が挙げられる。
【０１０８】
本実施形態の半導体装置の形態としては、特に限定されないが、例えば、ボール・グリッド・アレイ（ＢＧＡ）、ＭＡＰタイプのＢＧＡ等が挙げられる。又、チップ・サイズ・パッケージ（ＣＳＰ）、クワッド・フラット・ノンリーデッド・パッケージ（ＱＦＮ）、スモールアウトライン・ノンリーデッド・パッケージ（ＳＯＮ）、リードフレーム・ＢＧＡ（ＬＦ−ＢＧＡ）等にも適用可能である。
【０１０９】
圧縮成形で封止樹脂組成物の硬化物により半導体素子を封止した本実施形態の半導体装置は、そのまま、或いは８０℃から２００℃程度の温度で、１０分から１０時間程度の時間をかけて完全硬化させた後、電子機器等に搭載される。
【０１１０】
以下に、リードフレーム又は回路基板と、リードフレーム又は回路基板上に積層又は並列して搭載された１以上の半導体素子と、リードフレーム又は回路基板と半導体素子とを電気的に接続するボンディングワイヤと、半導体素子とボンディングワイヤを封止する封止材とを備えた半導体装置について、図を用いて詳細に説明するが、本実施形態はボンディングワイヤを用いたものに限定されるものではない。
【０１１１】
図７は、本実施形態に係るエポキシ樹脂組成物を用いて、リードフレームに搭載した半導体素子を封止して得られる半導体装置の一例について、断面構造を示した図である。ダイパッド４０３上に、ダイボンド材硬化体４０２を介して半導体素子４０１が固定されている。半導体素子４０１の電極パッドとリードフレーム４０５との間はワイヤー４０４によって接続されている。半導体素子４０１は、本実施形態のエポキシ樹脂組成物の硬化体で構成される封止材４０６によって封止されている。
【０１１２】
図８は、本実施形態に係るエポキシ樹脂組成物を用いて、回路基板に搭載した半導体素子を封止して得られる半導体装置の一例について、断面構造を示した図である。回路基板４０８上にダイボンド材硬化体４０２を介して半導体素子４０１が固定されている。半導体素子４０１の電極パッドと回路基板４０８上の電極パッドとの間はワイヤー４０４によって接続されている。本実施形態のエポキシ樹脂組成物の硬化体で構成される封止材４０６によって、回路基板４０８の半導体素子４０１が搭載された片面側のみが封止されている。回路基板４０８上の電極パッド４０７は回路基板４０８上の非封止面側の半田ボール４０９と内部で接合されている。
【０１１３】
なお、本実施形態のエポキシ樹脂組成物は、集積回路、大規模集積回路などの半導体素子に限定されず、種々の素子、例えば、トランジスタ、サイリスタ、ダイオード、固体撮像素子、コンデンサ、抵抗、ＬＥＤなどを封止することができる。
【０１１４】
＜＜第２の実施形態＞＞
本発明者は封止用エポキシ樹脂粒子同士の互着防止について鋭意検討し、温度変調示差走査熱量計を用いて測定したエポキシ樹脂組成物の粉粒体ガラス転移温度という尺度がこうした設計指針として有効であることをさらに見出した。以下、本実施形態について説明する。
【０１１５】
本実施形態に係る顆粒状の封止用エポキシ樹脂組成物は、温度変調示差走査熱量計（Ｍｏｄｕｌａｔｅｄ  Ｄｉｆｆｅｒｅｎｔｉａｌ  Ｓｃａｎｎｉｎｇ  Ｃａｌｏｒｉｍｅｔｒｙ：ＭＤＳＣ）を用いて測定した粉粒体ガラス転移温度が１２℃以上３５℃以下である。この粉粒体ガラス転移温度が、かかる範囲にあることによって、当該封止用エポキシ樹脂組成物粒子同士による互着を効果的に抑制することができる。
【０１１６】
温度変調示差走査熱量計を用いて測定した粉粒体ガラス転移温度とは、顆粒状の封止用エポキシ樹脂組成物の互着防止性を示す尺度である。この温度変調示差走査熱量計は、定速昇温と同時にサイン波状温度変調を加えて昇温する測定法である。このため、従来の示差走査熱量計とは異なり、比熱変化に対応したヒートフローを測定することができるようになり、より精密に樹脂組成物の互着防止性を評価することが可能となる。
【０１１７】
また、温度変調示差走査熱量計を用いて測定した粉粒体ガラス転移温度は、１２℃以上３５℃以下であることが好ましく、１４℃以上３０℃以下であるとさらに好ましい。この範囲にあることによって、顆粒状の封止用エポキシ樹脂組成物の互着防止性がより一層向上する。
【０１１８】
ここで、温度変調示差走査熱量計を用いて測定した粉粒体ガラス転移温度は、具体的に、以下のように測定することができる。粉粒体ガラス転移温度は、５℃／ｍｉｎ、大気気流下で温度変調示差走査熱量計を用いて測定し、ＪＩＳ  Ｋ７１２１に従って値を求めた。
【０１１９】
なお、本実施形態に係る封止用エポキシ樹脂組成物は、ＪＩＳ標準篩を用いて篩分により測定した粒度分布における、特定の大きさの粒子の含有量を制御すると、封止用エポキシ樹脂組成物の互着防止性をより一層向上させることができる。
【０１２０】
９ｍｅｓｈのＪＩＳ標準篩を用いて篩分により測定した封止用エポキシ樹脂組成物の粒度分布における、粒径２ｍｍ以上の粒子の含有量が、本実施形態に係る封止用エポキシ樹脂組成物に対して３質量％以下であることが好ましい。この範囲に制御することによって、互着防止性をより一層向上させることができる。なお、上記粒径２ｍｍ以上の粒子の含有量が１質量％以下であるとさらに好ましい。
【０１２１】
１５０ｍｅｓｈのＪＩＳ標準篩を用いて篩分により測定した封止用エポキシ樹脂組成物の粒度分布における、粒径１０６μｍ未満の微粉の含有量についても、本実施形態に係る封止用エポキシ樹脂組成物に対して５質量％以下であることが好ましい。この範囲に制御することによって、互着防止性をより一層向上させることができる。なお、上記粒径１０６μｍ未満の微粉の含有量が３質量％以下であるとさらに好ましい。
【０１２２】
＜封止樹脂組成物３０＞
本実施形態の封止樹脂組成物は、（ａ）エポキシ樹脂と（ｂ）硬化剤と、（ｃ）無機フィラーとを必須成分として含むが、（ｄ）硬化促進剤、（ｅ）カップリング剤をさらに含んでいてもよい。以下、各成分について具体的に説明する。
【０１２３】
［（ａ）エポキシ樹脂］
エポキシ樹脂は、配合割合を除くその他の構成は、第１の実施形態と同様とすることができる。
【０１２４】
エポキシ樹脂全体の配合割合の下限値については、特に限定されないが、全樹脂組成物中に、２質量％以上であることが好ましく、４質量％以上であることがより好ましい。配合割合の下限値が上記範囲内であると、流動性の低下等を引き起こす恐れが少ない。また、エポキシ樹脂全体の配合割合の上限値についても、特に限定されないが、全樹脂組成物中に、２２質量％以下であることが好ましく、２０質量％以下であることがより好ましい。配合割合の上限値が上記範囲内であると、粉粒体ガラス転移温度の低下が少なく、互着を適正に抑制することができ、耐半田性の低下等を引き起こす恐れが少ない。また、融け性を向上させるため、用いるエポキシ樹脂の種類に応じて配合割合を適宜調整することが望ましい。
【０１２５】
［（ｂ）硬化剤］
硬化剤は、配合割合を除くその他の構成は、第１の実施形態と同様とすることができる。
【０１２６】
硬化剤全体の配合割合の下限値については、特に限定されないが、全樹脂組成物中に、２質量％以上であることが好ましく３質量％以上であることがより好ましい。配合割合の下限値が上記範囲内であると、充分な流動性を得ることができる。また、硬化剤全体の配合割合の上限値についても、特に限定されないが、全樹脂組成物中に、１６質量％以下であることが好ましく、１５質量％以下であることがより好ましい。配合割合の上限値が上記範囲内であると、粉粒体ガラス転移温度の低下が少なく、互着を適正に抑制することができ、良好な耐半田性を得ることができる。また、融け性を向上させるため、用いる硬化剤の種類に応じて配合割合を適宜調整することが望ましい。
【０１２７】
また、硬化剤としてフェノール樹脂系硬化剤を用いる場合において、エポキシ樹脂全体とフェノール樹脂系硬化剤全体との配合比率として、エポキシ樹脂全体のエポキシ基数（ＥＰ）とフェノール樹脂系硬化剤全体のフェノール性水酸基数（ＯＨ）との当量比（ＥＰ）／（ＯＨ）が０．８以上、１．３以下であることが好ましい。当量比がこの範囲内であると、樹脂組成物の成形時に充分な硬化性を得ることができる。また、当量比がこの範囲内であると、樹脂硬化物における良好な物性を得ることができる。また、エリア表面実装型の半導体装置における反りの低減という点を考慮すると、樹脂組成物の硬化性及び樹脂硬化物のガラス転移温度又は熱時弾性率を高めることができるように、用いる硬化促進剤の種類に応じてエポキシ樹脂全体のエポキシ基数（Ｅｐ）と硬化剤全体のフェノール性水酸基数（Ｐｈ）との当量比（Ｅｐ／Ｐｈ）を調整することが望ましい。また、融け性を向上させるため、用いるエポキシ樹脂、フェノール樹脂系硬化剤の種類に応じて当量比を適宜調整することが望ましい。
【０１２８】
［（ｃ）無機フィラー］
無機フィラーは、含有割合を除くその他の構成は、第１の実施形態と同様とすることができる。
【０１２９】
（ｃ）無機フィラーの含有割合の下限値としては、本実施形態の封止用エポキシ樹脂組成物全体を基準として６１質量％以上であることが好ましく、６５質量％以上であることがより好ましい。無機充填剤の含有割合の下限値が上記範囲内であると、粉粒体ガラス転移温度の低下が少なく、互着を適正に抑制することができ、樹脂組成物の硬化物物性として、吸湿量が増加したり、強度が低下したりすることがなく、良好な耐半田クラック性を得ることができる。また、無機フィラーの含有割合の上限値としては、樹脂組成物全体の９５質量％以下であることが好ましく、９２質量％以下であることがより好ましく、９０質量％以下であることが特に好ましい。無機充填剤の含有割合の上限値が上記範囲内であると、流動性が損なわれることがなく、良好な成形性を得ることができる。また、良好な耐半田性が得られる範囲内で、無機フィラーの含有量を低く設定することが好ましい。
また、前記（ａ）エポキシ樹脂、（ｂ）硬化剤、および（ｃ）無機フィラーの含有量が、前記封止用エポキシ樹脂組成物の総量に対して、（ａ）２質量％以上２２質量％以下、（ｂ）２質量％以上１６質量％以下、（ｃ）６１質量％以上、９５質量％以下である時、特に互着を適正に抑制することができ、かつ優れた耐半田性等の信頼性や成形性を得ることができる。前記互着との関係は明らかではないが、封止用エポキシ樹脂組成物を一定期間保存静置した際に、粒子極表面近傍の樹脂成分がわずかずつ塑性変形を生じると隣接粒子同士が融着するが、前記範囲であると、該塑性変形が生じにくくなるのではないかと考えられる。
【０１３０】
［（ｄ）硬化促進剤］
硬化促進剤の構成は第１の実施形態と同様とすることができる。
【０１３１】
［（ｅ）カップリング剤］
カップリング剤の構成は第１の実施形態と同様とすることができる。
【０１３２】
［その他］
本実施形態の封止樹脂組成物３０には、上記の成分以外に、必要に応じて、カーボンブラック等の着色剤；天然ワックス、合成ワックス、高級脂肪酸もしくはその金属塩類、パラフィン、酸化ポリエチレン等の離型剤；シリコーンオイル、シリコーンゴム等の低応力剤；ハイドロタルサイト等のイオン捕捉剤；水酸化アルミニウム等の難燃剤；酸化防止剤等の各種添加剤を配合することができる。
【０１３３】
なお、封止樹脂組成物３０の製造方法、包装資材（内側包装資材２０及び／又は外側包装資材１０）の構成、梱包方法、封止樹脂組成物３０を用いた半導体素子の封止方法及び封止された半導体装置の構成は第１の実施形態と同様である。
【０１３４】
以上説明した第１及び第２の実施形態によれば、封止樹脂組成物３０を包装資材（内側包装資材２０及び／又は外側包装資材１０）内に収容した梱包物、及び、封止樹脂組成物３０を包装資材（内側包装資材２０及び／又は外側包装資材１０）内に収容した状態で運搬する運搬方法の発明の説明もなされている。
【０１３５】
以上、図面を参照して本発明の実施形態について述べたが、これらは本発明の例示であり、上記以外の様々な構成を採用することもできる。
【実施例】
【０１３６】
実施例、比較例で用いた成分について下記に示す。
（エポキシ樹脂）
エポキシ樹脂１：：ビフェニレン骨格含有フェノールアラルキル型エポキシ樹脂(日本化薬（株）製ＮＣ３０００)
エポキシ樹脂２：ビフェニル型エポキシ樹脂(ジャパンエポキシレジン（株）製、ＹＸ４０００Ｈ)【０１３７】
（フェノール樹脂）
フェノール樹脂１：ビフェニレン骨格含有フェノールアラルキル樹脂（明和化成（株）製、ＭＥＨ−７８５１ＳＳ)
フェノール樹脂２：フェニレン骨格含有フェノールアラルキル樹脂（三井化学（株）製、ＸＬＣ−４Ｌ)【０１３８】
（無機フィラー）
球状無機フィラー１：球状溶融シリカ（平均粒径１６μｍ、比表面積２．１ｍ２／ｇ）
球状無機フィラー２：球状溶融シリカ（平均粒径１０μｍ、比表面積４．７ｍ２／ｇ）
球状無機フィラー３：球状溶融シリカ（平均粒径３２μｍ、比表面積１．５ｍ２／ｇ）【０１３９】
球状無機フィラー１〜３中の粒子径の分布を表１に示す。【０１４０】
【表１】
2013128889.tif 000007
【０１４１】
微球無機フィラー１：球状溶融シリカ（平均粒径０．５μｍ、比表面積６．１ｍ２／ｇ）
微球無機フィラー２：球状溶融シリカ（平均粒径１．５μｍ、比表面積４．０ｍ２／ｇ）【０１４２】
（その他の成分）
硬化促進剤１：トリフェニルホスフィン
カップリング剤：γ−グリシドキシプロピルトリメトキシシラン
カーボンブラック
ワックス：カルナバワックス【０１４３】
＜実施例１＞
表２で示す配合のエポキシ樹脂組成物の原材料をスーパーミキサーにより５分間粉砕混合したのち、この混合原料を直径６５ｍｍのシリンダー内径を持つ同方向回転二軸押出機にてスクリュー回転数３０ＲＰＭ、１００℃の樹脂温度で溶融混練し、次に、直径２０ｃｍの回転子の上方より溶融混練された樹脂組成物を２ｋｇ／ｈｒの割合で供給して、回転子を３０００ＲＰＭで回転させて得られる遠心力によって、１１５℃に加熱された円筒状外周部の複数の小孔（孔径２．５ｍｍ）を通過させることで、顆粒状の封止樹脂組成物３０を得た。この封止樹脂組成物３０の樹脂組成物の性状は表２に示す。【０１４４】
次に上段支持手段を備えた図４に準じた梱包方法で上下段合わせて８部屋を備えた縦横３２ｃｍ、高さ２８ｃｍの段ボールケース（外側包装資材１０）に内側包装資材２０としてポリ袋を用いて前記で得た封止樹脂組成物３０を各々内側包装資材２０の高さが表２に示す値となるように収納、封緘し、段ボールケースをガムテープで閉じた（この梱包方法をＡと呼ぶ、表２においても同様の手法で表記）。このような梱包後、１週間、−５℃の冷凍庫に保存した。なお、本実施例での内側包装資材の高さＨは、梱包された封止樹脂組成物が内側包装資材の上面に接する状態で測定したものであり、実質、内側包装資材の高さＨと封止樹脂組成物の高さＬは同等とみなすことができる。ちなみに、内側包装資材の厚みは数百ミクロンであったので、当該厚みを考慮した場合の封止樹脂組成物の高さＬと内側包装資材２０の高さＨの誤差は数ミリであった。以下の実施例、比較例はすべて同様の厚みの内側包装資材を使用し、内側包装資材２０の高さの測定も同様に行った。【０１４５】
その後開封しないまま２５℃の部屋で３時間常温戻しを行った後、圧縮成形機（ＴＯＷＡ株式会社製、ＰＭＣ１０４０）の所定の位置に封止樹脂組成物３０を投入したが、塊状物は全く見られなかった。さらに振動フィーダー上、樹脂材料供給容器上、金型上にそれぞれ搬送、散布された封止樹脂組成物３０にも全く塊状物は見られなかった。【０１４６】
＜実施例３＞
表２で示す配合のエポキシ樹脂組成物の原材料をスーパーミキサーにより５分間粉砕混合したのち、この混合原料を直径６５ｍｍのシリンダー内径を持つ同方向回転二軸押出機にてスクリュー回転数３０ＲＰＭ、１００℃の樹脂温度で溶融混練し、冷却、粉砕工程を経て粉砕物としたものを、篩を用いて粗粒と微紛の除去を行って粉粒状の封止樹脂組成物３０を得た。封止樹脂組成物３０の性状は表２に示す。【０１４７】
次に図２に準じた梱包方法で４部屋を備えた縦横３２ｃｍ、高さ２０ｃｍの段ボールケース（外側包装資材１０）に内側包装資材２０としてポリ袋を用いて前記で得た封止樹脂組成物３０を各々内側包装資材２０の高さが表２に示す値となるように収納、封緘し、段ボールケースをガムテープで閉じた（本実施例の梱包方法をＢと呼ぶ、表２においても同様の手法で表記）。このような梱包後、１週間、−５℃の冷凍庫に保存した。【０１４８】
その後開封しないまま２５℃の部屋で３時間常温戻しを行った後、圧縮成形機（ＴＯＷＡ株式会社製、ＰＭＣ１０４０）の所定の位置に封止樹脂組成物３０を投入したが、塊状物は全く見られなかった。さらに振動フィーダー上、樹脂材料供給容器上、金型上にそれぞれ搬送、散布された封止樹脂組成物３０にも全く塊状物は見られなかった。【０１４９】
＜実施例２及び４＞
表２に示す配合で実施例１と同様に封止樹脂組成物３０を得て、梱包方法Ａ（ただし内側包装資材の高さは表２に示す）で実施例１と同様に保存、成形したが、全く塊状物は見られなかった。【０１５０】
＜比較例１乃至４＞
表２に示す配合で比較例１、２、４は実施例１と同様に、比較例３は実施例３と同様に封止樹脂組成物を得た。【０１５１】
次に、ポリ袋の中に前記で得た封止樹脂組成物を収納した後、当該ポリ袋を、縦横３２ｃｍ、高さ３５ｃｍの段ボールケースであって、図２と同様に内部が４部屋に区切られたものの中に、各ポリ袋の高さが表２に示す値となるように収納、封緘し（比較例の梱包方法をＣと呼ぶ、表２においても同様の手法で表記）、実施例１と同様に保存、成形を行った。その結果いずれも塊状物が成形機投入時、または搬送、計量時等で見出された。【０１５２】
【表２】
2013128889.tif 000008
【０１５３】
＜評価方法＞
実施例及び比較例における粉粒状の封止樹脂組成物を下記の方法で評価した。【０１５４】
１．比表面積（ＳＳＡ）
（株）マウンテック製ＭＡＣＳＯＲＢ ＨＭ−ＭＯＤＥＬ−１２０１を使用し、ＢＥＴ流動法により評価した。【０１５５】
２．平均粒径（Ｄ５０）
（株）島津製作所製、ＳＡＬＤ−７０００を使用し、レーザー回折式粒度分布測定法にて評価した。Ｄ５０はメジアン径である。【０１５６】
３．１０６μｍ未満の微粉量及び２ｍｍ以上の粗粒量
ロータップ振動機に備え付けた目開き２．００ｍｍ及び０．１０６ｍｍのＪＩＳ標準篩を用いて決定した。これらの篩を２０分間に亘って振動させながら４０ｇの試料を篩に通して分級して各篩に残る粒状体や粒体の重量を計測した。このように計測した重量を分級前の試料の重量を基準にして粒径が１０６μｍ未満の微粉量及び２ｍｍ以上の粗粒量の重量比を算出した。【０１５７】
４．真比重
得られた封止樹脂組成物を一旦所定の寸法のタブレットに打錠し、トランスファー成形機を用い、金型温度１７５±５℃、注入圧力７ＭＰａ、硬化時間１２０秒で、直径５０ｍｍ×厚さ３ｍｍの円盤を成形し、質量、体積を求め硬化物比重を計算した。【０１５８】
５．嵩比重
パウダーテスター（ホソカワミクロン株式会社製）を用い、内径５０．４６ｍｍ、深さ５０ｍｍ、容積１００ｃｍ３の測定容器の上部に円筒を取り付けたものに封止樹脂組成物の試料をゆるやかに入れた後、１８０回のタッピングを行い、その後、上部円筒を取り除き、測定容器上部に堆積した試料をブレードですりきり、測定容器に充填された試料の重量を測定することにより求めた。【０１５９】
６．スパイラルフロー
低圧トランスファー成形機（コータキ精機社製、「ＫＴＳ−１５」）を用いて、ＡＮＳＩ／ＡＳＴＭ  Ｄ  ３１２３−７２に準じたスパイラルフロー測定用金型に、１７５℃、注入圧力６．９ＭＰａ、保圧時間１２０秒の条件で、各実施例および各比較例の封止樹脂組成物を注入し、流動長を測定し、これをスパイラルフロー（ｃｍ）とした。【０１６０】
７．ＭＤＳＣによる封止樹脂組成物ガラス転移温度（Ｔｇ）
温度変調示差走査熱量計（以下モジュレイテッドＤＳＣまたはＭＤＳＣと記載する）を使用し、本発明の封止樹脂組成物（硬化前のもの）を５℃／ｍｉｎ、大気下で測定し、ＪＩＳ  Ｋ７１２１に従って値を求めた。【０１６１】
８．ワイヤー変形
厚み０．５ｍｍ、幅５０ｍｍ、長さ２１０ｍｍの回路基板上に、厚み０．３ｍｍ、９ｍｍ角の半導体素子を銀ペーストにて接着し、径２５μｍ、長さ約５ｍｍの金線ワイヤーをピッチ間隔６０μｍで半導体素子と回路基板に接合したものを、圧縮成形機（ＴＯＷＡ株式会社製、ＰＭＣ１０４０）により一括で封止成形し、ＭＡＰ成形品を得た。この際の成形条件は、金型温度１７５℃、成形圧力３．９ＭＰａ、硬化時間１２０秒で行った。次いで、得られたＭＡＰ成形品をダイシングにより個片化し、模擬半導体装置を得た。得られた模擬半導体装置におけるワイヤー流れ量を、軟Ｘ線装置（ソフテックス株式会社製、ＰＲＯ−ＴＥＳＴ−１００）を用いてパッケージの対角線上にある最も長い金ワイヤー４本（長さ５ｍｍ）の平均の流れ率を測定し、ワイヤー流れ率（ワイヤー流れ量／ワイヤー長×１００（％））を算出した。【０１６２】
評価結果は、表２に示す。
実施例では封止樹脂組成物に塊状物は存在せず、ワイヤー変形量が小さかった。一方比較例の封止樹脂組成物では成形機に投入する際、塊状物が散見され、金型上で塊状物が十分に溶融せず、ワイヤー変形が大きくなった。【０１６３】
なお、本発明者は、上記実施例１乃至４と同様の手法で、嵩密度Ｍが１．０ｇ／ｃｃ以上１．３ｇ／ｃｃ以下の封止樹脂組成物３０を、Ｈが１４．６ｃｍ以下となる条件で梱包した場合も、実施例１乃至４と同様の結果が得られることを確認した。【０１６４】
この出願は、２０１２年２月２９日に出願された日本特許出願特願２０１２−４４２６８号を基礎とする優先権を主張し、その開示の全てをここに取り込む。
【図１】
2013128889.tif 000009
【図２】
2013128889.tif 000010
【図３】
2013128889.tif 000011
【図４】
2013128889.tif 000012
【図５】
2013128889.tif 000013
【図６】
2013128889.tif 000014
【図７】
2013128889.tif 000015
【図８】
2013128889.tif 000016
【国際調査報告】
2013128889.tif 000017
2013128889.tif 000018
2013128889.tif 000019
2013128889.tif 000020